상기 고분자 콜로이드 유액 의 구체 적 인 제조 방법 은 , 응축 수 가 수납 되 어 있 는 4 구 반응기 에 증류수 1000 g 과 폴리비닐 알콜 ( PVA ) 1750 100 g 을 투입 하 고 , 반응 로 온도 를 75 ℃ 까지 상승 시킨 후 100 회 / 분 의 속도 로 교반 용해 하 여 , 3 시간 후 원료 가 투명 상 을 이룰 때 용해 완료 된 것 으로 판단 하 고 , 가열 을 정지 하 고 55 ℃ 로 자연 냉각 했 다 . 친유성 단량체 초산 비닐 ( VAC ) 와 에틸 아크릴 레이트 ( EA ) 의 비율 이 1 : 1 인 블 렌 드 ( blend ) 40 g 을 1 회 첨가 하 여 10 분 동안 교반 하 여 분산 시키 고 , 0 . 5 g 의 수성 개시제 과황산암모늄 ( aps ) 을 첨가 하 고 , 약 20 분 후 시료 가 라이트 블루 색 을 띠 고 , 30 분 후 백색 의 유액 으로 변하 여 , 도합 2 시간 의 반응 을 거쳐 반응 중간체 를 제조 했 다 .